ЭЛАСТОМЕРНЫЕ КОМПОЗИЦИИ И ИХ ПРИМЕНЕНИЕ В ИЗДЕЛИЯХ

1. Динамически вулканизированный расплав, применимый в изделии в качестве воздухонепроницаемого слоя, включающий:
a) по меньший мере один эластомер, содержащий изобутилен;
b) по меньшей мере одну термопластичную смолу и
c) от 2 до 30 ЧПК функционализированного ангидридом олигомера, привитого к термопластичной смоле, количество указано в пересчете на количество эластомера, содержащего изобутилен,
где расплав в основном не содержит сульфонамиды и где эластомер находится в виде фазы вулканизированных или частично вулканизированных частиц небольшого размера, диспергированной в непрерывной фазе термопластичной смолы.
2. Расплав по п. 1, в котором олигомер выбран из группы, включающей алкильный, арильный и алкенильный олигомеры, и обладает молекулярной массой от 500 до 2500.
3. Расплав по п. 1 или 2, в котором ангидридной функциональной группой является функциональная группа янтарного ангидрида или малеинового ангидрида.
4. Расплав по п. 1 или 2, в котором функционализированным ангидридом олигомером является поли-н-алкилянтарный ангидрид или полиизоалкилянтарный ангидрид.
5. Расплав по п. 1, в котором функционализированный ангидридом олигомер выбран из группы, включающей полиизобутиленянтарный ангидрид, полиизобутенянтарный ангидрид, полибутенянтарный ангидрид, полиизопентенянтарный ангидрид, полипентенянтарный ангидрид, полиоктенилянтарный ангидрид, полиизооктенилянтарный ангидрид, полигексенилянтарный ангидрид и полидодеценилянтарный ангидрид.
6. Расплав по п. 1, в котором по меньшей мере одна термопластичная смола обладает относительной вязкостью не более 3,9.
7. Расплав по п. 1, в котором по меньшей мере одна термопластичная смола представляет собой смесь по меньшей мере двух термопластичных смол, где смесь обладает относительной вязкостью от 3,9 до 2,9.
8. Расплав по п. 7, в котором термопластичная смола представляет собой смесь термопластичной смолы, являющейся сополимером, и термопластичной смолы, являющейся гомополимером.
9. Расплав по п. 8, в котором термопластичная смола, являющаяся гомополимером, обладает относительной вязкостью, меньшей, чем относительная вязкость термопластичной смолы, являющейся сополимером.
10. Расплав по п. 1 или 8, в котором эластомером является галогенированный бутильный каучук или сополимер, состоящий из звеньев, образованных из изобутилена, и звеньев, образованных из алкилстирола.
11. Расплав по п. 1, в котором термопластичная смола выбрана из группы, включающей полиамиды, полиимиды, поликарбонаты, сложные полиэфиры, полисульфоны, полилактоны, полиацетали, акрилонитрил-бутадиен-стирольные смолы, полифениленоксидные, полифениленсульфидные, полистирольные, стирол-акрилонитрильные смолы, смолы, содержащие сополимер стирол-малеиновый ангидрид, ароматические поликетоны, этиленвинилацетаты, этиленвиниловые спирты и их смеси.
12. Расплав по п. 1, где эластомер содержится в расплаве в количестве от 55 до 90 мас.%.
13. Расплав по п. 1, где расплав содержит от 8 до 12 ЧПК функционализированного ангидридом олигомера.
14. Расплав по п. 13, где расплав содержит от 2 до 6 ЧПК по меньшей мере одного вулканизирующего средства.